Brevet FR3020367A1 — publié le 20151030

CATALYS A BASE DE TI- UR RESINES VI 'RI ERES DE TYPE EPO7Y/ANHY DOMAINE DE L'INVENTION La présente invention se rapporte à une composition renfermant, oun-- thernodurcissable de type époxy et/ou un durcisseur de type anhydride, au moins un catalyseur comprenant un complexe organométallique de titane. Cette composition permet la fabrication de résines vitrimères, c'est-à-dire de résines déformables à l'état thetmodurci. ARRIERE-PLAN TECHNIQUE Les résines thermodurcies ont l'avanine de présenter une résistance mécanique, thermique et chimique élevée et pour cette raison peuvent remplacer les métaux dans certaines applications. Elles ont l'avantage d'être plus légères que les métaux. Elles peuvent aussf être employées comme matrices dans des matériaux composites, comme adhésifs, et coumw revêtements. Parmi les polymères thennodurs, on peut citer les polyesters insaturés, les pliénoplastcs, les polyépoxydes, les polyuréthanes, les aminoplastes. Les résines thermodurcissables classiques doivent être mises en oeuvre, en particulier elles doivent être moulées de façon à obtenir d'emblée la forme adéquate pour l'utilisation finale. En effet, aucune transfo] 'nation n'est plus possible une fois que la résine est polymérisée, hormis l'usinage qui reste souvent délicat. Les pièces souples ou dures et les composites à base de résines thermodurcissables ne sont ni trarsfirmables ni façonnables, elles ne peuvent pas être recyclées ni soudées. Parallèlement aux résines thermodurcissables, une classe de matériaux polymères, les thermoplastiques, a été mise au point. Les thermoplastiques peuvent être mis en forme à haute température par moulage ou par injection mais ont des propriétés mécaniques et de résistance thermique et chimique moins intéressantes que celles des résines thermodurcies. En outre, la mise en forme des thermoplastiques ne peut être réalisée que dans des gammes de température très étroites. En effet, lorsqu'ils sont chauffés, les thermoplastiques deviennent des liquides dont la fluidité varie abruptement au voisinage des températures de fusion et de transition vitreuse, ce qui ne pi.-linct pas de leur appliquer toute une variété de méthodes de transformation qui existent pour le verre et pour les métaux par exemple. Dans ce contexte, les résines vitrimères ont été conçues dans le but d'allier à la fois les avantages des thermodurs et des thermoplastiques. Ces matériaux présentent à la fois les propriétés mécaniques et de résistance aux solvants des résines thermodurcies et la capacité à être refaçonnés et/ou réparés des matériaux thermoplastiques. Ces matériaux polymères qi'i sont capables de passer indéfiniment d'un état solide à un liquide viscoélastique, i'onirrie le verre, ont été désignés par "vitrimères". Contrairement aux thermoplastiques, la viscosité des vitrimères varie lentement avec la température, ce qui permet de les utiliser pour la fabrication d'objets ayant des formes particulières incompatibles avec un procédé de moulage, sans utiliser de moule ni contrôler précisément la température de mise en fomie. Les propriétés particulières des vitrimères sont liées à la capacité de leur réseau à se réorganiser au-delà d'une certaine température, sans modi fier le nombre de liaisons intramoléculaires ni se dépolymériser, sous l'effet de réactions d'échange interne. Ces réactions entrai] tent une relaxation des contraintes au sein du matériau qui devient malléable, tout en conservant son intégrité et en restant insoluble dans tout solvant. Ces réactions sont rendues possibles par la présence d'un catalyseur. Dans le cas des vitrimères de type époxy- anhydride, il a été suggéré d'utiliser comme catalyseur un sel métallique de zinc, d'étain, de magnésium, de cobalt, de calcium, de titane ou de zirconium, de préférence l'acétylacétonate de zinc (WO 20 i 2101078). De même, différents catalyseurs ont été suggérés pour une utilisation dans des systèmes hybrides thennodurs/supramoléculaires obtenus à partir d'une résine thermodurcissable, d'un durcisseur de type anhydride ou de préférence de type acide et d'un composé comprenant un groupe associatif et une fonction permettant son greffage sur la résine thermodurcissable (WO 2012/152859). Ces catalyseurs peuvent être à base de différents métaux, dont le titane, et se présenter sous forme de différents sels, notamment d'aleoxydes (ou alcoolates) tels que l'isopropoxyde de titane, bien que l'acétylacétonate de zinc soit, là encore, préféré. Or, les inventeurs ont démontré que les contraintes développées au sein des ',;11ériaux obtenus à partir d'acétylacétanoate de zinc étaient relaxées de manière moins complète et moins rapide qu'au sein de matériaux préparés à partir de catalyseurs sous foi le de complexe organométallique de titane. Ces derniers présentent donc de meilleures propriétés de déformation, qui sont plus compatibles avec un procédé industriel de thermoformage, lequel requiert une déformation et une relaxation des contraintes très rapides. En outre, contrairement aux matériaux obtenus à partir d'autres catalyseurs de titane, cette aptitude à la déformation n'est pas obtenue au détriment de la densité de réticulation, et donc des propriétés mécaniques du matériau. De plus, un autre inconvénient de l'acétylaciétonate de zinc est le fait qu'aux températures (de 250 à 350°C) requises pour la transformation, ce catalyseur n'est pas suffisamment stable, ce qui provoque des dégagements gazeux lors des manipulations à chaud du matériau, se traduisant par une perte de masse mesurée notamment par analyse therniogravimétrique (ATG). RESUME DE L'INVENTION Définitions Par résine « thermodurcissable », on entend un monomère, oligornère, prépolymère, polymère ou toute macromolécule apte à être réticulé chimiquement. On entend plus préférentiellement un monomère, oligomère, prépolymère, polymère ou toute macromolécule apte à être réticulé chimiquement lorsqu'il est mis à réagir avec un durcisseur (encore appelé réticulant) en présence d'une source d'énergie, par exemple de chaleur ou de rayonnement, et éventuellement d'un catalyseur. Par résine « thermodurcie » ou «à l'état thennodurci », on entend une résine thermodurcissable réticulée chimiquement de sorte que son point de gel soit atteint ou dépassé. Par point de gel, on entend le degré de réticulation à partir duquel la résine n'est quasiment plus soluble dans les solvants. Toute méthode classiquement utilisée par l'homme du métier pourra être mise en oeuvre pour le vérifier. On pourra par exemple mettre en cuivre le test décrit dans la demande WO 97/23516 page 20. Une résine est considérée comme therrnodurcie au sens de l'invention dès lors que son taux de gel, c'est-à-dire le pourcentage de sa masse résiduelle après mise en solvant relativement à sa masse HIillL avant mise en solvant, est égal ou supérieur à 75 %. Le terme « durcisseur » désigne un agent réticulant apte à réticule résine thermodurcissable. Il s'agit ici d'un composé généralement polyfonetionnel, porteur de fonctions anhydrides réactives capables de réagir avec des fonctions réactives portées par la résine. Par complexe organométallique de titane, on entend les alcoolates de titane, les dieémies du titane tels que l'acély1 acétonate de titane, et les carboxylates de titane dérivés des acides carboxyliques de formule R'COOH avec R' désignant une chaine alkyle linéaire ou ramifiée, saturée ou insaturée, comportant de 1 à 24 atomes de carbone. Par "alcoolate de titane", on désigne les composés de titane comportant un atome de titane relié à quatre groupements -OR où : - soit chacun des groupes R désigne indépendamment une chaîne hydrocarbonée présentant de 1 à 20 atomes de carbone, linéaire ou ramifiée, saturée ou insaturée, éventuellement interrompue par un ou plusieurs hétéroatomes choisis parmi N, 0, S et P, éventuellement interrompue ou terminée par un ou plusieurs cycles hydrocarbonés saturés, partiellement insaturés ou totalement insaturés, -soit chaque paire de groupes R adjacents forme cycle saturé ou insaturé comportant de 5 à 7 chaînons, éventuellement substitué par une chaîne hydrocarbonée telle que définie ci-dessus. Lorsqu'il est fait référence à des intervalles, les e ions du type « allant de ... à » incluent les bornes de l'intervalle. Les expressions du type « compris entre ... et ... » excluent les bornes de l'intervalle. L'invention a pour premier objet une composition comprenant au moins : - un catalyseur comprenant, et de préfél e:u:e constitué par, un complexe organométallique de titane, une résine thermodurcissable comprenant au moins une et avantageusement plusieurs fonctions époxyde et optionnellement au moins une et avantageusement plusieurs fonctions hydroxyle libre et/ou ester, et/ou un durcisseur de résine thermodurcissable choisi parmi les 10 anhydrides d'acide carboxylique. Le catalyseur ci-dessus pourra être désigné dans la suite de la description par "catalyseur d'effet vitrirnère". Le catalyseur d'effet vitrimère facilite les réactions d'échange interne au sein d'une résine thermodurcie de façon à la rendre deformable. Il est entendu que le catalyseur ci-dessus est présent, dans la composition de 15 l'invention, en plus des catalyseurs susceptibles d'être déjà présents de façon intrinsèque dans la résine thermodurcissable et/ou dans le durcisseur, du fait de leur préparation pouvant être réalisée ei présence de catalyseurs en faible teneur. Il est einendu que la composition ne comprend pas de composé comportant un groupement associatif et une fonction permettant son greffage sur la résine 20 thermodurcissable. L'invention a également pour objet un kit pour la fabrication d'une telle composition, comportant au moins : - une première composition comprenant le catalyseur, seul ou avec le durcisseur ou la résine thermodurcissable ; 25 éventuellement une deuxième composition comprenant le ; éventuellement une troisième composition comprenant la résine thermodurcissable. Elle a en outre pour objet l'utilisation de la composition précitée pour la fabrication d'un objet en résine thermodurcie deformable à chaud, ainsi qu'un objet comprenant une résine thermodurcie obtenue à partir de la composition selon l'invention. 30 L'invention a encore pour objet un procédé de déformation d'un objet ici ci-dessus, tel qu'un procédé d'assemblage, de soudage, de réparation ou de recyclage, comprenant l'application à cet objet d'une contrainte mécanique à une température (T) supérieure à la température de transition vitreuse Tg de la résine theiniodurcie. Elle a entin pour objet l'utilisation d'un ou plusieurs objets tels que décrits ci-dessus 35 dans les domaines de l'automobile, l'aéronautique, le nautisme, l'aérospatiale, le sport, le bâtiment, l'électrique, l'isolation électrique, l'électronique, l'éolien, l'embat! l'imprimerie. DESCRlPTION DETAILLEE Comme indiqué précédemment. la composition selon l'invention renferme un catalyseur comprenant un complexe organométallique de titane, de préférence un alcoolate de titane. Des exemples d'alcoolates de titane sont le propoxyde de titane, l'isopropoxyde de titane, le butox.yde de titane et les composés résultant de la réaction de ces alcoolates avec des glycols, tels que les composés obtenus selon la réaction suivante : Avec R = H, méthyle n allant de 0 à 100 en particulier le bis(3-phenoxy-1,2-propandioxyde) de titane, désigné ici par "Ti(PPD)2", obtenu avec n =0, selon la réaction suivante : 3eq OH 0) 80°C 4 Or sans que cette liste ne soit limitative. On préfère utiliser l'isopropoxyde de titane Ti(iPr)4 et le Phenoxypropanediol de titane Ti(PPD)2, conv'e illustré dans la réaction précédente. Le catalyseur de type complexe organométallique de titane peut être également un carboxylate da titane dérivé d'au moins un acide carboxylique de formule R'COOH avec R' désignant irnc chaine alkyle linéaire ou ramifiée, saturée ou insaturée, comportant de 1 à 24 atomes de carbone. Comme exemples d'acides carboxyliques, on peut citer les acides gras issus de l'hydrolyse des huiles végétales, l'acide 2-éthylhexanoique, l'acide benzoique et ses dérivés substitués, l'acide salicylique, l'acide ricinoléique, l'acide 12-hydroxystéarique, lactique, l'acide glycolique, l'acide acrylique et l'acide méthacrylique. Les acides phtalique, oxalique ou succinique peuvent convenir aussi. Selon un mode de réalisation de l'invention, le catalyseur représente de 1 à 50% en mol, de préférence de 2 à 25% en mol, -; préférentiellement de 5 à 20% en mol, mieux, de 10 à 15% en mol, relativement à la quantité molaire de fonctions époxy dans ladite résine thermodurcissable. La composition selon l'invention peut comprendre en outre au moins un durcisseur de typo anhydride d'acide carboxylique (comportant au moins une fonction -C(0)-0-C(0)-). Le nombre de moles d'atomes de titane peut aller de 1 à 50 %, de préférence de 2 à 25%, de préférence de 5 à 20 %, relativement au nombre de moles de fonctions anhydride du durcisseur. On peut notamment citer comme durcisseurs de type anhydride les anhydrides cycliques, comme par exemple l'anhydride phtalique, l'anhydride .nadique ou méthylnadique, l'anhydride dodécénylsu.ccinique (DDSA), l'anhydride glutarique; les anhydrides are:..al iques partiellement ou totalement hydrogénés comme l'anhydride tétrahydrophtaliciite, ou rnéLhyltétrahydrophtalique, l'anhydride hexahydroplitalique ou méthylhexahydrophtalique; et leurs mélanges. On peut encore citer comme durcisseurs de type anhydride, l'anhydride succinique, l'anhydride maléique, l'anhydride trimellitique, l'adduit d'anhydride trimellitique et d'étliyièneglycol, l'anhydride chlorendique, l'anhydride tétrachlorophtalique, le dianhydride pyromellitique (PMDA), le dianhydride d'acide 1,2,3,4 cyclopcioaneléiracarboxylique, les polyanhydrides d'acides aliphatiques tels que le polyanhydride polyazélaique, le polyanhydridc., polysébacique et leurs mélanges. On peut notamment utiliser les anhydrides de lbrmi:c u I vantes, et leurs mélanges : 0 0 C o H3C C-~- HHPA et plus préférentiellement le MTHPA. On peut encore citer comme durcisseur de type anhydride le durcisseur de référence commerciale HY905 vendu par Hunstman, qui et un mélange liquide de plusieurs anhydrides. Avantageusement, la quantité de durcisseur est telle que le nombre de moles de fonctions époxydes de la résine peut aller de 50 à 300%, de préférence de 100% à 200%, de préférence de 125 à 150 %, re au nombre de moles de fonctio71.; anhydride du durcisseur. La composition selon l'invention peul comprendre égafe:nent au moins une -résine thermodureissle comportaili au moins une et avantageusement i1usieurs fonctions époxyde et optionnellement au moins une et avantageusement plusà:nrs fonctions hydroxyles libres et/ou fonctions ester. On désignera une telle résine par « résine époxy ». De façon avantageuse, la résine époxy représente au moins 10 % en poids, au moins 20 % en poids, au moins 40 % en poids, au moins 60 % e:: poids, voire 100% en poids, du poids total de résine thermodurcissable présente dans ln c..0T Il existe deux grandes catégories de résines époxy : les résines époxy de type glycidyle, et les résines époxy de type non glycidyle. Les résines époxy de type glycidyle sont elles-mêmes classées en glycidyle éther, glyc:dylc ester et glycidyle amine. Les résines époxy non glycidyle sont de type aliphatique ou cycloaliphatique. Les résines époxy glycidyle sont préparées par une réaction de condensation d'un di!, diacide ou diamine avec de l'épicMorhydrine. Les résine époxy non glycidyle sont formées par peroxydation des doubles liaisons olefin igues d'un polymère. Parmi les éthers époxy glycidyle, le diglycidyl éther de bisphénol A (DGEBA) représenté ci-dessous est le plus couramment utilisé. 0 CH 3 OH CH3 CH Les résines à base de DGEBA ont d'excellentes propriétés électriques, un faible retrait, une bonne adhérence sur de nombreux métaux et une bonne résistance à llunnidité, aux chocs mécaniques et une bonne résistance thermique. Les propriétés des résines DGEBA dépendent de la valeur du degré de 25 polymérisation n, qui lui-même dépend de la stoechiométrie de la réaction de synthèse. En règle générale, n varie de 0 à 25. Les résines époxy Novolac (dont la formule est représentée ci-dessous) sont des glycidyléthers de résines phénoliques novolaques. Elles sont obtenues par réaction du phénol avec le formaldéhyde en présence d'un catalyseur acide pour produire une résine phénolique 30 n.ovolaque, suivie d'une réaction avec l'épichlorhydrine en présence d'hydroxyde de sodium comme catalyseur. CH3 O C-L-\ H2 Les résines époxy Novolac contiennent généralement plusieurs groupes époxyde. Les multiples groupes époxyde permettent de réaliser des résines thennodurcies de haute densité de .réticulation. Les résines époxy Novolac sont largement utilisées pour fabriquer des matériaux pour la microélectroniç Le eu raison de leur résistance supérieure à une température élevée, de leur excellente aptitude au moulage, et de leurs propriétés supérieures mécaniques, électriques, de résistance à la chaleur et à l'humidité. La résine thermodurcissable utilisable dans la présente invention peut par exemple être choisie parmi : les résines époxy Novolac, le bisphénol A diglycidyl éther (DGEBA), le 10 bisphénol A diglycidyl éther hydrogéné, le bisphénol F diglycidyl éther, le tétraglycidyl méthylène dianiline, le pentaérythritol tétraglycidyl éther, le t.riméthylol triglycidyl ether (TMPTGE), le tétrabromo bisphénol A diglycidyl éther, ou les hydroquin.onc diglycidyl éther, l'éthylène glycol diglycidyl éther, le propylène glycol diglycidyl éther, le butylène glycol diglycidyl éther, le néopentyl glycol diglycidyl éther, le 1,4-butanediol diglycidyl 15 éther, le 1,6-hexanediol diglycidyl éther, le cyclohexanedimétlianol diglycidyl éther, le polyéthylène glycol diglycidyl éther, le polypropylène ;_tlycol diglycidyl éther, le polytétraméthylène glycol diglycidyl éther, le résorcinol diglycidyl éther, le néopentylglycol diglycidyl éther, le bispbénol A polyéthylène glycol diglycidyl éther, le bisphénol A polypropylèneglycol diglycidyl éther, le diglycidyl ester d'acide téréphtalique, le 20 poly(glyeidyle-acrylate), le poly(glycidyle-méthacrylate), les acides gras polyinsaturés époxydés, les huiles végétales époxydées notamment l'huile de soja époxydée, les huiles de poissons époxydées, et le limonène époxydé; les glycidyl esters de l'acide versatique tels que ceux commercialisés sous la dénomination CARDURe E8, El0 ou E12 par la société Momentive (CARDURAe El° de CAS 26761-45-5) ; les résines cycloaliphatiques 25 époxydées commercialisées sous la dénomination ARALDITE e CY179, CY184, MY0510 et MY720 par la société BA.SF, les résines CY179 et la CY184 répondant respectivement aux formules suivantes : o le triglyeidyl isocyanttrate (TGIC) ; le glycidyl méthacrylate, les glycidyl (méth)acrylates alkoxylés ; les C8-C10 alkyl glycidyl éthers, les C12-C14 alkyl glycidyl ethers, le glycidyl ester d'acide néodecanoïque, le butyl glycidyl étlicr, le crésyl glycidyl éther, le phényl glycidyl éther, le p-nonyphényl glycidyl éther, le p-nonylpitényl glycidyl éther, le p-t-butyl phényl glycidyl éther, le 2-éthylhexyl glycidyl éther, le néopentyl glycol diglycidyl éther, le diglycidyl ester de dimère d'acide, le cyclohexane diméthanol diglycidyl éther, le polyglycidyl éther d'huile de ricin ; et les mélanges des résines précitées. Avantageusement, elle est plus particulièrement choisie parmi : le DGEBA, le bisphénol F diglycidyl éther, les résines Novolac, le TMPTGE, le 1,4-butanediol diglycidyl 10 éther, l'ARALDITE' CY184 de formule (II) ci-dessus, le TGIC, l'huile de soja époxydée et leurs mélanges. Plus préférentiellement encore, il s'agit du DGEBA. Selon un mode de réalisation, la composition comprend, voire est constituée par, le catalyseur, le durcisseur et optionnellernent une résine theimodurcissable époxy, tels que définis plus haut. Selon ce mode de réalisation, le nombre de moles d'atomes de titane peut 15 aller de 1 à 50 %, de préférence de 2 à 25%, de préférence de 5 à 20 %, relativement au nombre de moles de fonctions anhydride. Lorsque la composition comprend en outre la résine, le nombre de moles de fonctions époxydes de la résine peut aller de 50 à 300%, de préférence de 100% à 200%, de préférence de 125 à 150 %, relativement au nombre de moles de fonctions anhydride du durcisseur. 20 La composition de l'invention peut éventuellement comprendre un ou plusieurs composés additionnels, dans la mesure où leur présence n'altère pas les propriétés avantageuses qui découlent de Vin\ ention. Des exemples de tels composés additionnels sont : des polymères, des pigments, des colorants, des charges, des plastifiants, des fibres longues ou courtes, tissées ou non, des agents retardateurs de flamme, des agents 25 antioxydants, des lubrifiants, du bois, du verre, des métaux et leurs mélanges. Avantageusement, la teneur en résine thermodurcissable et/ou en durcisseur va de 10% à 90 % en poids, notamment de 20 % à 80 % en poids voire de 30 à 70 % en poids, relativement au poids total de la composition, le complément à 100 % étant apporté par le catalyseur et éventuellement par des composés additionnels choisis parmi les composés 30 précités. Parmi les poly ères qui peuvent être employés en mélangc avec la composition de l'invention, on peut mentionner : des élastomères, des thermoplastiques, des élastomères thermoplastiques, des additifs chocs. Par pigments, on entend des particules colorées insolubles dans la composition de 35 l'invention. Comme pigments utilisables selon l'invention, on peut citer l'oxyde de litane, le noir de carbone, les nanotubes de carbone, les particules métalliques, la silice, les oxydes métalliques, les sulfures métalliques ou tout autre pigment n 1-al, on peut également citer les phtaloeyanines, les anthraquinones, les quinacridones, les dioxazines, les pigments azoïques ou tout autre pigment organique, les pinn,...nk naturels (garance, indigo, pourpre, cochenille, etc) et les mélanges de pigments. Par colorants, on entend des molécules solubles &lis la composition de l'invention et ayant la capacité d'absorber une pal-Là' d, rayonnement visi:Dle. Parmi les charges qui peuvent être employées dans la composition de l'invention, on peut mentionner les charges classiquement utilisées dans les formulations de polymères. On peut citer sans que cela soit limitatif : la silice, les argiles, le noir de carbone, le kaolin, le 10 talc, le carbonate de calcium, les whiskers et leurs mélanges. Parmi les fibres qui peuvent être employées dans la composition de l'invention, on peut mentionner : des fibres de verre, des fibres de carbone, des fibres polyester, des fibres polyamides, des fibres aramides, des fibres cellulosiques et nanocellulosiques ou encore des fibres végétales (lin, chanvre, sisal, bambou...) et leurs mélanges. 15 La présence, dans la composition de l'invention, de pigments, de colorants ou de fibres capables d'absorber le rayonnement, ou leurs mélanges, peut assurer le chauffage d'un mateiÀau ou d'un objet fabriqué à partir d'une telle composPsion, au moyen d'une source ray(irliw:nertt telle qu'un laser. La présence, dans la composition de l'invention, de pigments, de fibres ou de 20 charges conductrices de l'électricité tels que noir de carbone, nanotubes de carbone, fibres de carbone, poudres métalliques, particules magnétiques ou leurs mélanges, peut être utilisée pour assurer le chauffage d'un matériau ou d'un objet fabriqué à partir d'une telle composition, par effet Joule, par induction ou par micro-ondes. Un tel chauffage peut permettre la mise en oeuvre d'un procédé de fabrication, de transformation ou de recyclage 25 d'un matériau ou d'un objet suivant an procédé qui sera décrit plus loin. Les composés additionnels peuvent aussi être choisis parmi un ou plusieurs autres catalyseurs et/ou durcisseurs, de toutes natures connues de l'homme du métier comme jouant ces rôles dans la mesure ou ils n'altèrent pas les propriétés avantageuses découlant de l'inveu[ ion. Ils seront désignés par « catalyseur supplémentaire » et « durcisseur 30 ». Selon une forme d'exécution préférée de l'invention, la composition décrite ici renferme en outre un ou plusieurs catalyseurs supplémentaires qui sont spécifiques de l'ouverture d'époxyde, telles que : - les amines tertiaires, éventuellement bloquées, comme par exemple: le 2,4,6- 35 tris(diméthylaminométhyl)phénol (par exemple commercialisée sous le nom Ancamine), o- (dimethylaminométhyl) phénol, la benzyldiméthylamine (BDMA), le 1,4- diazabicyclo(2,2,2)octane (DABCO), le chlorure de méthyltribenzyl ammonium. - les irnidazoles, comme les 2-11:L (2-MI), 2-phénylimidazole (2-P1), 2-éthy1- 4-méthyl-imidazole (EMI), 1-propylimidazole, chlorure de 1-éthy1-3-méthylimidazolium, 1- (2-hydroxypropyl)imidazole. les phosphoniums : les halogénures de tetraalkyl et alkyltriphénylphosphonium. les sels d'amine de polyacides, les condensats aniline-formaldéhyde, les N,N- alcanolarnines, les borates de trialcanolamines, les fluoroborates comme la monoéthylamine de trifluorure de bore (BF3-MEA), les phosphines organosubstituées, les sels de monoimidazoline quaternaire, des mercaptans, des polysulfures. et leurs mélanges. Préférentiellement, le catalyseur d'ouverture d'époxyde est choisi parmi : les amines tertiaires, les imidazoles, et leurs mélanges. Les amines (hétéro)aromatiques telles que la 2-méthylimidazole et le tris(diméthylaminométhyl)phénol sont plus particulièrement préférées comme catalyseur d'ouverture d'époxyde pour une utilisation dans cette invention. Ce catalyseur supplémentaire d'ouverture d'époxyde est avantageusement mis en oeuvre dans la composition à raison de 0,1% à 5% molaire par rapport au nombre de moles de fonctions époxydes portées par la résine thermodurcissable. On peut aussi mettre en oeuvre un ou plusieurs catalyseurs supplémentaires d'effet vitrimère choisis parmi les catalyseurs cités dans les demandes W02011/151584, W02012/101078 et WO 2012/152859, toujours dans la mesure ou leur présence n'altère pas les propriétés avantageuses découlant de l'invention. Le catalyseur n,iirtrtlémentaire d'effet vitrimère peut par exemple être présent dans la composition de l'invention à raison de 0,1 à 10 % en poids et de préférence de 0,1 à 5 % en poids relativement au poids total de la composition. Par ailleurs, l'utilisation d'un durcisseur supplémentaire permet d'obtenir, pour les matériaux fabriqués in fine, une large gamme de propriétés mécaniques à la température ambiante r exemple contrôle de la température de transition vitreuse et/ou du module d'une résine thcrittoclurcie). Comme exemples de durcisseurs supplémentaires, on peut mentionner les durcisseurs de résine époxy, en particulier ceux choisis parmi les amines, les polyamides, les acides polycarboxyliques, les résines phénoliques, les anhydrides (éventuellement autres que ceux décrits ci-dessus comme durcisseurs acides), les isocyanates, les polymereaptans, les dicyanodiamides et leurs mélanges. En particulier, un durcisseur supplémentaire de type amine peut être choisi parmi les amines primaires ou secondaires ayant au moins une fonction -NH2 ou deux fonctions -NH et de 2 à 40 atomes de carbone. Ces amines peuvent par exemple être choisies parmi les amines aliphatiques telles que la diéthylène niarnire' la triéthylène tétramine, la tétraéthylène pentatnine, la dihexylène triamine, la cadavérine, la putrescine, l'hexanediamine, la spennine, ophorone diamine, ainsi que les amines aromatiques telles que la phé.nylène diamine, le diamino diphénylmétha.ne, la diamino diphénylsulfone, la méthylène bischlorodiéthylaniline, la .rneta-xylylène diamine (MXDA) et ses dérivés hydrogénés tels que le 1,3-bis(aminométhyl cyclohexane) (1,3-BAC) ; et leurs mélanges. 10 Un durcisseur supplémentaire de type amine peut encore être choisi parmi les polyetheramines, par exemple les JEFFAMINES de Huntsman, éventuellement en mélanges avec d'autres durcisseurs supplémentaires. Comme durcisseurs supplémentaires préférés, on peut citer la diéthylène triamine, la triéthylène tétramine, l'hexanediaiiiinc. et leurs mélanges. 15 Selon une forme d'exécution préférée de l'invention, la composition décrite ici renferme en outre au moins un polyol, c'est-à-dire un composé comportant au moins deux fonctions hydroxyle, en particulier un polyhydroxyalcane linéaire ou ramifié, tel que le glycérol, le triméthylolpropane ou le pentaérythritol, de préférence le glycérol. Il a en effet été observé que l'ajout de ce composé au mélange réactionnel permettait d'améliorer encore 20 les propriétés vitrimères du matériau, c'est-à-dire d'obtenir un matériau capable de relaxer plus complètement et plus rapidement les contraintes après application d'une déformation. Procédé de préparation de la composition Les composés de la composition selon l'invention sont soit disponibles 25 commercialement, soit facilement synthétisables par l'homme du métier à partir de matières premières disponibles commercialement. La composition de l'invention peut être obtenne par simple mise en contact des composés qu'elle renferme. Cette mise en contact est de préférence effectuée à une température allant de 15°C à 130°C, notamment de 50°C à 125°C. La mise en contact peut 30 être effectuée avec ou sans moyen d'homogénéisation. Selon un mode de réalisation particulier, le procédé comprend une première étape au cours de laquelle le catalyseur est préintroduit dans la résine ou le durcisseur, de préférence dans le durcisseur. Le catalyseur peut être alors sous forme de dispersion s'il s'agit d'une poudre, ou d'une solution. Cette dispersion ou mise en solution peut être effectuée à 35 température ambiante ou à chaud pour obtenir les caractéristiques de viscosité souhaitées. Selon un autre mode de réalisation particulier, le procédé comprend une première étape de formation d'une espèce activée, comprenant la mise en contact du durcisseur ou de la résine thermodurcissable avec le catalyseur, de sorte à complexer l'atome de titane du catalyseur dans le durcisseur ou la résine thermodurcissable. Kits La composition conforme à l'invention peut être préparée à partir d'un kit comportant au moins : ',lie première composition comprenant le catalyseur, seul, ou avec le durcisseur ou la 10 résine L:ermodurcissable ; éventuellement une deuxième composition comprenant le durcisseur ; éventuellement une troisième composition comprenant la résine thermodurcissable. Il est également possible de prévoir un kit pour la fabrication d'un objet conforme à 1- invention, comportant au moins : 15 une première composition comprenant le catalyseur, seul, ou avec le durcisseur ou la résine thermodurcissable ; éventuellement une deuxième composition comprenant le durcisseur, éventuel] ci r!Ii!c troisième composition comprenant la résine thermodurcissable Les différentes compositions peuvent être stockées ensemble ou séparément. Il est 20 aussi possible de stocker ensemble certaines des compositions tout en les maintenant séparées des ailt res compositions. Les différentes compositions sont stockées généralement à température ambiante. De préférence, lorsque les deuxième et troisième compositions sont toutes deux présentes dans le kit, elles sont dans un conditionnement adapté pour empêcher qu'une 25 réaction de réticulation entre la résine thermodurcissable et le durcisseur ne se produise sans interveiyi ion d'un opérateur. Le conditionnement peut consister en un récipient comportant deux voire trois compartiments internes permettant le stockage séparé de chacune des compositions. Selon une variante, le kit peut consister en un seul et unique récipient, contenant un mélange en 30 quantités appropriées des deux ou trois .composition,i. Dans ce dernier cas, l'intervention de l'opérateur se limite avantageusement à un chauffage. Il peut être prévu un moyen permettant la mise en contact des contenus des différents compartiments, avantageusement de façon à permettre d'initier la réticulation dans le récipient. 35 On peut aussi prévoir un kit consistant en plusieurs flacons distincts associés dans un même emballage et comportant chacun les quantités adaptées de chacune des compositions pour la préparation de la composition de l'invention, de façon à éviter à l'utilisateur des opérations de pesée et/ou de dosage. Utilisations La composition décrite précédemment peut être utilisée pour la fabrication d'un objet en résine thermodurcie deformable à chaud. Lorsque les composants de la présente invention sont mélangés, on pense, sans vouloir être liés par tiderie, que le catalyseur ouvre le cycle anhydride du durcisseur pour former un monoester c an acide carboxylique qui, par la suite, ouvre le cycle époxyde de la résine thermodurcissable pour former un diester et un groupe hydroxyle libre. La resili thermodurcie obtenue à partir de la composition selon l'invention est deformable à chaud. Par défonnable « à chaud », on entend à une température (T) supérieure à la température de transition vitreuse Tg de la résine thermodurcie. La résine thermodurcie obtenue à partir de la composition selon l'invention présente avantageusement : - une température de transition vitreuse (Tg) comprise entre 60 et 170°C, de préférence entre 80 et 150°C, plus préférentiellement entre 100 et 140°C. - un temps de relaxation t nécessaire pour obtenir une valeur de contra nori al isée égale à 1/e à une température égale à Tg + 100°C et/ou à 200°C, qui est inférieur à 5000 secondes, de préférence inférieur à 2000 secondes, plus préférentiellement inférieur à 1000 secondes voire inférieur à 500 secondes, - un pourcentage de contraintes relaxées au bout de 5000 secondes à une température égale à Tg + 100°C et/ou à 200°C, qui est d'au moins 80%, de préférence d'au moins 90%, plus préférentiellement d'au moins 95%, voire de 100%, - un module de conservation (G') au plateau caoutehoutique, par exemple à une température comprise entre 150 et 200°C, supérieur à 5 MPa, de préférence supérieur ou égal à 10 MPa, voire supérieur ou 6r.F:1 à 15 MPa, ces grandeurs étant mesurées suivant les protocoles indiqués dans les exemples ci- après. Objets et leurs procédés de fabrication L'invention porte également sur un objet comprenant une résine thermodurcie obtenue à partir d'au moins une composition conforme à l'invention. Par « objet », on entend au sens de la présente invention, une pièce en trois dimensions. On inclut dans cette définition les revêtements, les films, les feuilles, les rubans, etc. Les objets selon l'invention peuvent notamment consister en des revêtements déposés sur un support, comme une couche de protection, une peini w-c: ou encore un film adhésif. On inclut également les poudres, les granulés, etc... L'objet selon l'invention peut être fabriqué suivant un procédé de fabrication comprenant : a) la préparation ou la mise à disposition d'un- composition conforme à l'invention, b) la mise en forme de la composition issue de l'étape a) c) l'application d'une énergie permettant le durcissement de la résine, d) le refroidissement de la résine thennodurcie, Les étapes a) b) c) du procédé peuvent être successives ou simultanées, La préparation de la composition peut se faire dans un mélangeur de tout type connu de l'homme du métier. Elle peut notamment se faire par mise en contact des compositions décrites en relation avec le kit de manière à former une composition selon l'invention. La mise en forme peut être effectuée par toute technique connue de l'homme du métier dans le donmi-He (.1cs résines thermodurcissables, notamment par moulage. Notablement, l'invention permet de prévoir également d'autres modes de mise en forme tels que le coulage, l'enroulement filamentaire, le moulage en continu ou entre pellicules, l'infusion, la pultrusion, le moulage par transfert de résine ou RTM (pour "resin transfer niolding"), la réaction-injection-moulage (ou R.1-114) ou toutes autres méthodes connues de l'homme de l'art, telles que décrites dans les ouvrages «Epoxy Polymer», édité par J.P. Pascault et R.J.J. Williams, Wiley-VCH, Weinheim 2010 ou «Chimie industrielle », par R. Perrin et J.P. Scharff, Dunod, Paris 1999. La mise en forme peut consister en une mise sous foiiiie de poudre ou de grains par toute technique connue de l'homme du métier. Un broyage mécanique peut également être effectué à l'issue de l'étape d). Pour ce qui concerne la mise en forme de la composition sous forme de revêtement, on peut avantageusement mettre en oeuvre toute méthode connue en la matière, en particulier : l'application de la composition à la brosse ou au rouleau ; le trempage d'un support à revêtir dans la composition ; l'application de la composition sous forme d'une poudre. Si l'on essaye de mettre en forme une composition de résine thermodurcie de l'art antérieur de la même manière que décrit plus haut, le matériau ou l'objet obtenu n'est plus défonnable ni réparable, ni recyclable une fois que le point de gel de la résine est atteint ou dépassé. L'application d'une température modérée à un tel objet selon Part antérieur ne conduit à aucune transformation observable ou mesurable, et l'application d'une température très élevée conduit à la dégradation de cet objet. Au contraire, les objets de l'invention, du fait qu'ils sont fabriqués à partir d'une composition conforme à l'invention, peuvent être déformés, soudés, réparés et recyclés par ic élévation de leur température. Par « application d'une én.rgie perincItani le durcissement de la résine » on entend généralement une élévation ..1-ature. L'application d'une énergie permettant le durcissement de la résine peut par exemple consister en un chauffage à une température allant de 50 à 250°C, par exemple de 50 à 120°C. On peut aussi effectuer une activation par radiations, par exemple par rayons UV ou faisceau électronique, ou par voie chimique, en particulier radicalaire, par exemple au moyen de peroxydes. Le refroidissement de la résine thermodurcie est habituellement opéré en laissant le matériau ou l'objet revenir à la température ambiante, avec ou sans utilisation d'un moyen de refroidissement. Un objet conforme à l'invention peut être composite. Il peut notamment résulter de l'assemblage d'au moins deux objets, dont l'un au moins, et avantageusement les deux, comporte au moins une résine thermodurcie obtenue à partir d'au moins une composition conforme à l'invention. Il s'agit par exemp:c d'un matériau stratifié, comportant une superposition en alternance de couches de résine thennodurcie obtenue à. partir d'au moins une composition conforme à l'invention, avec des couches de bois, de métal, ou de verre. Un objet de l'invention peut également comprendre un ou plusieurs composants additionnels choisis parmi ceux précités et en particulier: des polymères, des pigments, des colorants, des charges, des plastifiants, des fibres longues ou courtes, tissées ou non, des agents retardateurs de flamme, des agents antioxydants, des lubrifiants, du bois, du verre, des métaux. Lorsqu'un tel objet est fabriqué conformément à l'un des procédés de fabrication décrits plus haut, les composés additionnels peuvent être introduits avant, pendant ou après l'étape a). Procédé de déformejon Les r ires n °durcies obtenues comme décrit ici présentent l'avantage de présenter une variation lente de viscosité sur une large gamme de températures, ce qui rend le comportement d'un objet de l'invention comparable à celui des verres inorganiques et permet de leur appliquer des procédés de déformation qui ne sont généralement pas applicables aux themiodurs classiques. ' peut ainsi être façonné en appliquant des contraintes de l'ordre de 1 à 10 MPa sans pour autant couler sous son propre poids. De la même façon, on peut déformer cet objet à une température supérieure à la température Tg, puis dans un deuxième temps éliminer les contraintes internes à une température plus élevée. La faible viscosité de ces objets à ces températures permet notamment l'injection ou le moulage sous presse. Il faut noter qu'aucune dépol^'rinél ation n'est constatée à des températures élevées et les objets de l'invention conservent leur structure réticulée. Cette propriété permet la réparation d'un objet de l'invention qui se trouverait fracturé en au moins deux parties par un simple soudage de ces parties entre elles. Aucun moule n'est nécessaire pour maintenir la forme des objets de l'invention pendant le processus de réparation à des températures élevées. De la même fitçon, on peut transformer un objet de l'invention par application d'une contrainte mécanique à une partie seulement de l'objet sans faire appel à un moule car les objets de l'invention ne coulent pas. Tolue fois, les objets de gr;unie taille, qui ont davantage tendance à s'affaisser, pourront être maintenus par un bâti commc pour le travail du verre. Ainsi, l'objet tel que décrit plus haut peut être déformé suivant un procédé comprenant l'application à l'objet d'une contrainte mécanique à une température (T) supérieure à la température Tg. L'assemblage, le soudage, la réparation et le recyclage constituent un cas particulier de ce procédé de déformation. De préférence, pour permettre la déformation dans une durée compatible avec une application industrielle, le procédé de déformation comprend l'application à l'objet de l'invention d'une contrainte mécanique à une température (T) supérieure à la température de transition vitreuse Tg de la résine thermodurcie qu'il contient. Habituellement, un tel procédé de déformation est suivi d'une étape de refroidissement jusqu'à la température ambiante, éventuellement avec application d'au moins une contrainte mécanique. Par «Contrainte mécanique ». on entend au sens de la présente invention, l'application d'une force mécanique, localement ou sur tout ou partie de l'objet, cette force mécanique tendant: à une mise en forme ou une déformation de l'objet. Parmi les contraintes mécaniques qui peuvent être employées, on peut mentionner : la pression, le moulage, le malaxage, l'extrusion, le soufflaue, l'injection. l'estampage, la torsion, la flexion, la traction et le cisaifleTnent. Il peut s'agir par exenliFe d'une torsion appliquée à objet de l'invention sous forme de ruban. Il peut s'agir d'une pression appliquée à l'aide d'une plaque ou d'un moule sur une ou plusieurs faces d'un objet de l'invention, de l'estampage d'un motif dans une plaque ou une feuille. Il peut encore s'agir d'une pression exercée parallèlement sur deux objets de l'invention en contact l'un avec l'autre de façon à provoquer un soudage de ces objets. Dans le cas où l'objet de l'invention consiste en des granulés, la contrainte mécanique peut consister en un malaxage, par eNemple au sein d'un mélangeur ou autour de la vis d'une extrudeuse. Elle peut aussi consister en une injection ou une extrusion. La contrainte mécanique peut également consister en un soufflage, qui peut par exemple être appliqué à une feuille d'objet de l'invention. La contrainte mécanique peut également consister en une multiplicité de contrai tilos disiinetes, de même nature ou non, appliquées de façon simultanée ou successive à tout partie du objet de l'invention, ou de façon localisée. Ce procédé de déformation peut inclure une étape de mélange ou d'agglomération de l'objet de l'invention avec un ou plusieurs composants additionnels choisis parmi ceux cités précédemment et en particulier : des polymères, des pigments, des colorants, des charges, 10 des plastifiants, des fibres longues ou courtes, tissées ou non, des agents retardateurs de flamme, des agents antioxydants, des lubrifiants. L'élévation de la température dans le procédé de déformation peut être réalisée par tout moyen connu comme le chauffage par conduction, convection, induction, par point, infra rouge, micro-onde ou radiant. Les moyens permettant de provoquer une élévation de 15 température pour la mise en ceuvre des procédés de l'invention comprennent : un four, un four à nnero-ondes, une résistance chauffante, une flamine, une réaction chimique exothermique, un faisceau laser, un fer à repasser, un pistolet à air chaud, une cuve à ultrasons, un poinçon chatiffinit... L'élévation de température peut être faite par pallier ou non et sa durée est adaptée au résultat attendu. 20 Bien que la résine ne coule pas durant sa déformation, grâce aux réactions d'échange, en choisissant une température, une durée de chauffage et des conditions de refroidissement appropriées, la nouvelle forme peut être exempte de toute contrainte résiduelle. L'objet n'est donc pas fragilisé ou fracturé par l'application de la contrainte mécanique. Et si l'objet déformé est ultérieurement réchauffé, il ne reviendra pas à sa forme 25 première. En effet, les réactions d'échange qui surviennent à haute température favorisent une réorganisation des points de réticulation du réseau de la résine therniodurcie de manière à annuler les contraintes mécaniques. Une durée de chauffage suffisante permet d'annuler complètement ces contraintes mécaniques internes à l'objet qui ont été causées par l'application de la contrainte mécanique externe. 30 Cette méthode permet donc d'obtenir des formes complexes stables, difficiles voire impossibles à obtenir par moulage, à parti:. (.7c f'01-Iiis élémentaires plus simples. Notamment, il est très difficile d'obtenir par moulage des formes résultant d'une torsion. De façon complémentaire, le choix de conditions de température, de durée de chauffage sous contrainte et de refroidissement appropriées permet de transformer un objet de l'invention 35 out en contrôlant la persistance de certaines contraintes mécaniques internes au sein de ce objet, puis, si l'objet ainsi transformé est ultérieurement réchauffé, une nouvelle déformation contrôlée de ce objet par libération contrôlée des contraintes peut être opérée. Procédés de recyclage L'objet obtenu selon l'invention peut également être recyclé : - soit par traitement direct de l'objet : par exemple un objet de l'invention cassé ou endommagé est réparé par un procédé de déformation tel que décrit ci-dessus et peut ainsi retrouver sa fonction d'usage antérieure ou une autre fonction ; - soit l'objet est réduit en particules par application d'un broyage mécanique, et les particules ainsi obtenues sont cristiiie mises en oeuvre dans un procédé de fabrication d'un objet conforme à l'invention. Notamment, selon ce procédé, les particules sont soumises simultanément à une élévation de température et à une contrainte mécanique permettant leur transformation en un objet conforme, à l'invention. La contraire mécanique permettant la transformation des particules en objet peut par exemple comporter une compression dans un moule, un malaxage, et/ou une extrusion. Cette méthode permet notamment, par l'application d'une température suffisante et d'une contrainte mécanique appropriée, de mouler de nouveaux objets à. partir des objets de Un autre avantage de l' in. ein ion est de permettre de fabriquer des objets à base de résine thennodurcie à partir de matières premières solides. Ces matières premières solides sont ainsi des objets selon l'invention sous forme de pièces, d'une unité élémentaire ou d'un ensemble d'unités élémentaires. Par « unités élémentaires », on entend des pièces qui ont une forme et/ou un aspect adaptée à leur transformation ultérieure en objet, comme par exemple : particules, granulés, billes, bâtonnets, plaques, feuilles, films, rubans, tiges, tubes etc.... Par « ensemble d'unités élémentaires », on entend au moins 2 unités élémentaire, par exemple au moins 3, au moins 5, au moins 10, voire au moins 100 unités élémentaires. Tout procédé connu de l'homme du métier peut être employé à cette fin. Ces pièces élémentaires sont ensuite transformables, sous l'action conjointe de la chaleur et d'une (:,)701.-ainte mécanique, en des objets de la forme souhaitée : par ,.cxeropt.,, des ruhe -)euvent par estampage être découpés en pièces plus petites de forme enoisie, des feuilles peuvent être superposées et assemblées par compression. Ces pièces élémentaires à base de résine thermodurcie sont plus facilement stockables, transportables et manipulables que les formulations liquides dont elles sont issues. En effet, l'étape de transformation des pièces élémentaires conforme à l'invention peut être réalisée par l'utilisateur final sans équipement de chimie (non toxicité, pas de date de péremption, pas de COV, pas de pesée de réac ifs). Un cas particulier du procédé de déformation déjà décrit comprend ainsi : l'utilisation comme matière première d'un objet de l'invention sous forme d'une unité élémentaire ou d'un ensemble d'unités élémentaires, b) l'application simultanée d'une contrainte mécanique et d'une élévation de température pour mettre en forme l'objet pour former un nouvel objet, le refroidissement de l'objet résultant de l'étape b). Un autre avantage de ce procédé est de permettre le recyclage du nouvel objet fabriqué, celui-ci pouvant être reconditionné sous forme d'unités ou pièces élémentaires qui peuvent à leur tour être remises en forme, conformément à l'invention. 10 Le procédé de recyclage d'un objet de l'invention peut comprendre : a) l'utilisation d'un objet de l'invention comme matière première, b) l'application d'une contrainte mécanique et éventuellement d'une élévation de température simultanée pour transformer cet objet en un ensemble d'unités élémentaires, c) le refroidissement de cet ensemble d'unités éléme-ntaires. 15 Applicn 1_,e,; domaines d'application de la présente invention sont rincipalement ceux des résines thermodurcissables, en particulier ceux des résines époxy, no:an-ruent l'automobile (ce qui regroupe tout type de véhicule motorisé y compris les poids-lourds), l'aéronautique, 20 le nautisme, l'aérospatiale, le sport, le bâtiment, l'électrique, l'isolation électrique, l'électronique, l'éolien, l'emballage et l'imprimerie. composition, matériaux et objets de l'invention peuvent par exemple être incorporés dc.;.; rountilations, notamment avec des additifs typiques tels que des charges, des antioxydants, des retardateurs de flamme, des protecteurs UV, des pigments, des 25 colorants. Les formulations peuvent par exemple servir au couchage du papier, à la fabrication d'encres, de peintures. Les matériaux ou objets de l'invention peuvent être utilisés sous forme de poudres, de granulés, ou encore être incorporés dans des matériaux composites, en particulier ceux comportant des fibres de verre, de carbone, d'aramide, ou d'origine végétale (fibres de lin, de chanvre,...). Ces fibres peuvent être des fibres longues 30 ou des fibres courtes, tissées ou non. Les compositions de l'invention peuvent aussi être appliquées comme evêtements, par exemple comme vernis de protection des métaux, protection de tuyaux, protections de sols. Les compositions de l'invention peuvent encore servir à fabriquer des adhésifs, avantageusement ceux thermoréticAables ou photoréticulables, à encajwier des connecteurs 35 (la composition de l'invention pouvant 'eue appliquée par potting ou injection), à réaliser des pièces d'isolateurs électriques ou eTlcore à réaliser des prototypes. FIGURES La Figure 1 représente la superposition des spectres RMN 1H (CDC13, 400MHz) de différents catalyseurs d'effet ^...iiriluère. La Figure 2 représenk superposition des courbes ATG du catalyseur Zn(aca et du catalyseur Ti(PPD)2. La Figure 3 illustre la superposition des relaxations de contrainte (à 260°C) des vitrimères catalysés par 5%mol de Ti(iPr)4, et par 5%mol Ti(PPD)2 et par 5%mol de Zn(acac)2. La force statique est représentée en fonction du temps. 10 La Figure 4 illustre la variation du temps de relaxation pour un réseau DGEBA/Anhydride Glutarique catalysé par 5%mol de Ti(PPD)2 en fonction de l'inverse de la température. La Figure 5 illustre les courbes de DMA d'un système DGEBA/Anhydride Glutarique avec 5%mol de Ti(PPD)2. 15 EXEMPLES Les exemples suivants illustrent l'invention sans la limiter. Méthodes de caractérisation Analyse par résonance magnétique nucléaire : Toutes les analyses par résonance magnétique 20 nucléaire (RMN) ont été réalisées sur un appareil de fréquence de résonnance à 400MHz, avec le c's).Joroforme comme solvant deutéré et à des concentrations de 8mg/rnL. Analyse thermique : la Tg des échantillons des Exemples 2 à 4 a été caractérisée par analyse calorimétique di iïércittielle à balayage (DSC). Le protocole suivant a été appliqué : premier échauffement à i0"C/min de -70°C à 170°C, isotherme de 5 min à 170°C, refroidissement à 25 -10°C/min jusqu'à -70°C, isotherme à -70°C pendant 5 min puis second échauffement jusqu'à 170°C à 10°C/min. Analyse inécanique : les modules de conservation (G') des échantillons des exemples 2 à 4 ont été mesurés par analyse mécanique dynamique (DMA) en géométrie flexion 3 points. Le protocole suivant a e .e appliqué : Amplitude d'oscillation de 2511m, 1-!u.a.ce 1Hz, 30 température de départ à -25°C, ;-1-npé.:.ailiTe finale à 200°C, chauffage de 3°C/min. Les essais ont été réalisés sur des de dimensions 30nunx13mmxl.,5mm. Les échantillons des exempks 5 à 8 ont également été soumis à une analyse par DMA, dans des conditions légèrement différentes. -1):-éuTénient, un barreau de dimensions 10x30x3mm a été fixé entre deux pinces et sollicité en torsion rectangdaire (déformation imposée de 35 0,05%) dans un appareil RDA3 de RHEOMETRIC SCILIN HIHIC, avec une fréquence de 1 Hz, en effectuant un balayage en température de 25 à 250°C avec une rampe de température de 3°C/min La valeur de Ta a été déterminée au sommet du pic de la courbe de tan8, et est considérée ci-après comme la Tg de l'échantillon, tandis que le module de conservation G' a été déterminé sur le plateau caoutchoutique à 200°C. Exemple 1 : Préparation d'un catalyseur selon l'invention Cet exemple illustre la synthèse d'un catalyseur utilisé selon l'invention. Le schéma réactionnel est représenté ci-dessous : 3eq I OH -1---- 10 On a placé le phénoxypropanediol (10g, 0,06 mol) dans un ballon monocol de volume 100 mL, pu: on a chauffé le ballon jusqu'à ce que le réactif soit liquide (80°C) et on a laissé agiter 15 mil. Toujours à 80°C, on a ajouté l'isopropoxyde de titane (5,63 g, 0,02 mol) au goutte-à-goutte, très lentement. On a laissé agiter 4h sous atmosphère inerte puis on a placé 15 progressivement le milieu sous vide dynamique à 80°C où on l'a laissé pendant 15h afin d'éliminer l'isopropanol. La réaction d'échange de ligands était quasi-instantanée. Au cours de l'ajout de l'isopropoxyde de titane, le produit précipitait et le milieu réactionnel devenait blanc. Afin d'éliminer l'excès de ligand, on a placé le produit en fin de réaction (sous forme solide) dans un erlenmeyer avec 100 nit de chloroforme et on a laissé agiter une nuit (le 20 phénoxypropanediol est très soluble dans le chloroforme). Le produit a été récupéré par filtration puis séchage sous vide dynamique à 50°C pendant 15h. Le produit final a été caractérisé par RMN du proton (voir la Figure 1) Par la suite, il sera nommé Ti(PPD)2. 25 Exemple 2: SyTèse d'un réseau époxy-anhydride en présence de 5% de Ti(PPD)2 Dans un bécher en Teflon ont été ajoutés 19g de résine époxy dc iype DGEBA (DER332) sous fornle liquide (DOW, Masse Epoxy Equivalente : 174g/eq) et 2,1g de Ti(PPD)2 préparé à l'Exemple 1 (MW = 383,87 g,/mol), ce qui correspondait à 0,05 atome-gramme de titane 30 par fonction époxy. Les réactifs ont été mélangés tout en chauffant à l'aide d'un pistolet à air chaud (r---60°C) pendant 2min. Le mélange est devenu blanc, non translucide. On y a ensuite ajouté 6,23g d'anhydride glutarique (CAS 108-55-4, MW = 111,1g/mol) sous forme solide, cri chauffant à l'aide d'un pistolet à air chaud (P---'1 50°C) jusqu'il solubilisation complète. Le mélange n'était plus blanc el devenait translucide. A ce moment-là, il a été coulé dans un moule de dimensions 100x100x1,4mm (prh11.1.JTé à 140°C) entre deux feuilles de, papier silicone antiadhésif, puis mis à cuire sous presse à 140°C pendant 8h. Une mesure de spectre infrarouge réalisée sur le matériau en fin de réaction a mis en évidence la disparition complète des signaux de l'anhydride (1810cm-) et de l'époxy (915cm-1). Sur l'échantillon après polymérisation, on a enregistré la bande caractéristique des fonctions ester à 1735cm-1 et un large massif d'absorption à 3200-3600cm-1, caractéristique des groupes hydroxyles. Le matériau présentait en DMA une Tg de l'ordre de 70°C, un module de conservation de 2,2 GPa à 25°C et de 25 MPa à 150°C. 10 Sa courbe de DMA est présentée à la Figure 5. Comme il ressort de cette Figure, le matériau présente un module de conservation à 25°C et à 150°C de 2,2 GPa et de 25 MPa respectivement. La valeur Ta est de 74°C et la finesse du pic de tan delta montre que le matériau est homogène. En outre, la Figure 4 présente la variation du temps de relaxation de ce matériau en fonction 15 de l'inverse de la température. Comme il ressort de cette Figure, le temps de relaxation suit une loi d'Arrhenius du type : 1 1 e To OÙ ro la constante de normalisation est un temps (s), Ea est Perm gie d'activation (J. 20 ), R la constante universelle des gaz parfaits (Lmol-1), et T la température (K). L'énergie d'activation, déterminée à partir de la pente (Ea/R), est d'environ 80 klinohl.K-1. Exemple comparatif 3 : Syroihèw d'un réseau ép a ihydriCe en présence de 5% d'acétylacétonate de zinc 25 Un échantillon comparatif a été préparé en utilisant le même protocole que dans l'Exemple 2, mais en utilisant l'aeétylacétonate de zinc comme catalyseur à la même concentration, autrement dit à 0,05 atome-gramme de titane par fonction époxy. Le matériau présentait en DMA une Tg de l'ordre de 70°C, un module de conservation de 2 30 GPa à 25°C et de 19 MPa à 150°C. ExemplA : Synthèse d'un réseau époxy-auIiydde en présence de 5% d'isopropoxyde de tita7e Un échantillon a été préparé en utilisant le même protocole que dans l'Exemple 2, mais en utilisant l'isopropoxyde de titane (CAS 546-68-9, MW 284,22g/mol) comme catalyseur à la même concentration, autrement dit à 0,05 atonie- gramme de titane par fonction époxy. Le matériau présentait en DMA une Tg de l'ordre de 67°C, un module de conservation de 2,4 GPa à 25°C et de 8,5 MPa à 150°C. Exemple 5: Synthèse d'un réseau époxy-rnhydride en présence de 10% d'isopropoxyde de titane 10 On a préparé trois échantillons de Ht Cirau vitrimère pectivement 5a, 5b et 5e) suivant la méthode suivante. e DGEBA (DER332) sous foi:i 174g/eq), de l'anhydride médi.)...1 Dans un bécher ont été ajoutés une résine époxy de liquide (DOW, Masse Epoxy Equivalente : tétrahydrophthalique (MTHP.A) (MW = 166,18g/mol) et de l'isopropoxyde de titane (fourni 15 par DORF KETAL), à raison de 0,1 atome-gramme de titane par fonction époxy. Les réactifs ont été mélangés puis homogénéisés dans un bain d'huile thermostaté à 100°C pendant environ 10 minutes. Le mélange a ensuite été coulé dans un moule métallique creux de 70x140x3mm légèrement siliconé. Le moule a été solidarisé par un joint en silicone à une plaque métallique recouverte d'un revêtement en Teflon, puis l'ensemble a été introduit dans 20 une presse chauffante préalablement réglée à une température de 140°C et placée en début de cuisson à une pression de 10 bars. La cuisson a été effectuée pendant 17 heures. Pour fabriquer ces échantillons, on a utilisé un ratio molaire des fonctions époxyde de la résine aux fonctions anhydride du durcisseur respectivement égal à 1/0,8 ; 1/1 et 1/1,2. 25 On a mesuré Tg par DMA et le module de conservation des matériaux ainsi obtenus. Ces matériaux présentaient respectivement une Tg de 118°C, 116°C et 102°C et un module de conservation à 200°C de 17 MPa, 12,6 MPa et 11,6 MPa. 30 Exemple comparatif 6 : Snthe d'un réseau époxy-anhydre en présence de 10% d'acétylacétonate de zinc Trois échantillons de matériau (respectivement 6a, 6b et 6e) ont été préparés de manière identique à l'exemple 5, excepté que le catalyseur était remplacé par Pacétylacétonate de zinc 35 ou Zn(acac)2. Ces matériaux présentaient respectivement une Tg, de 138°C, I30°C et 112°C et un module de conservation à 200°C de 16 MPa, 13,5 MPa et 10,2 MPa. Exemple 7 : Synthèse d'un réseau époxy-anhydride en présence de 10% d'zcétylacétonate de titane On a préparé un échantillon de matériau de manière identique à l'exemple 5, en utilisant un ratio molaire des fonctions époxyde de la résine aux fonctions anhydride du durcisseur égal à 1/0,8, excepté que le catalyseur était remplacé par l'acétylacétonate de titane ou Ti(acae)2. Ce mat c.riai présentait une Tg de 112°C et un module de conservation à 200°C de 8,0 MPa. 17i xeTrinle g : Synthèse d'un réseau époxy-anhydride en présence d'isopropoxyde de titane et d'un ca:ilyseur additionnel de type amine On a préparé deux échantillons de matériau vitrimère suivant un procédé similaire à celui décrit à l'Exemple 5, dont les conditions opératoires ont été modifiées comme décrit dans le Tableau 1 ci-dessous. Des échantillons supplémentaires ont été préparés en ajoutant une quantité variable de catalyseur additionnel de type amine, à savoir soit la 2-méthyl imidazole (ci-après "2-MIA") soit le 2,4,6-tri(diméthylaminométhyl) phénol (ci-après, "Anc" pour Ancàr,,' ne K54 d'AIR PRODUCTS), au système avant durcissement. Tableau 1 Echantillon 8a 8b 8e 8d 8e 8f fpoxyde DER332 DLR32 DER332 DER332 DER332 I)[R332 Durcisseur MTHPA MTHPA MTHPA MTHPA `,/iTHPA Additif 2-MLA 2-MIA Anc Aue Catalyseur Ti(iPr)4 Ti(iPr)4 Ti(iPr)4 Ti(iPr)4 Ti(iPr)4 Ti(iPr)4 %mol 0,5% 2,5% 1% 2% amine/époxy %mol 5% 5% 5% 10% 10% catalyseur/époxy Tg (°C) 136 122 120 118 108 114 G' (MPa) 17 12 12 17 13 17 Exemple 9 : Etude des propriétés de relaxation et de déformation de différents matériaux vitrim ères a) Les échantillons des Exemples 2, 3 et 4 ont été soumis à une expérience de relaxation de contrainte : les temps de relaxation de contrainte ont été mesurés à l'aide d'une DMA (ou DMTA pour Dynamie Mechanical Thermal Analysis) en géométrie flexion 3 points. Le protocole suivant a été appliqué : échauffement jusqu'à température du test, isotherme de 20min puis application d'une déformation de %. Les essais ont été réalisés sur des échantillons de dimensions 30.mmx13mmx1,4mm. 10 Les résultats sont rassemblés sur la Figure 3 annexée, Comme le montre cette Figure, les échantillons obtenus à partir des catalyseurs selon l'invention présentent des performances similaires et nettement supérieures à celles du matériau obtenu à partir d'acétylacétonate de zinc, dans la mesure où leurs contraintes sont relaxées de manière plus complète et plus 15 rapide. b) Parallèlement, chacun des échantillons préparés suivant les Exemples 5 à 8 a été soumis à une expérience consistant à imposer à une éprouvette de matériau de 40x20x2mm une déformation sous flux d'azote, en flexion 3 points, à l'aide d'un appareil Metravib de type 20 DMA5ON, après que l'échantillon ait été porté à une température égale à Tu + 100°C et stabilisé pendant 5 min à cette température. L'évolution des contraintes induites dans le matériau pour maintenir la déformation constante est suivie pendant 5000 secondes et mesurée à l'aide d'un capteur. On impose ensuite à l'écl.antillon une force égale à zéro et on mesurer la déformation (recouvrance) de l'éci-Lantillon pendant 5000 secondes 25 supplémentaires. Lorsque le matériau conserve la déformation qui lui a été imposée, on considère que toutes les contraintes ont été relaxées. On trace ensuite la contrainte normalisée (cilao) en fonction du temps et on relève, pour chaque essai, le temps de relaxation T nécessaire pour obtenir une valeur de contrainte normalisée égale à 1/e, ainsi que le pourcentage de contraintes relaxées à 5000 secondes, désigné ci-après par Ci5opos 30 Les résultats obtenus sont rassemblés dans le Tableau 2 ci-dessous. 35 Tableau 2 Comme il ressort de ce tableau, les catalyseurs selon l'invention (échantillons 5a à 5c et 7) permettent d'obtenir des matériaux capables de relaxer leurs contraintes de manière plus complète et plus rap trlo que les matériaux obtenus à partir de la même quantité de catalyseur à base d'acétylacétonate de zinc (échantillons 6a à 6c). Par ailleurs, ces performances ne sont pas obtenues au détriment des propriétés mécaniques du matériau. En outre, ces performances des catalyseurs selon l'invention sont encore améliorées en présence d'un catalyseur additionnel de type amine comme le no::LL la comparaison des échantillons 8b et 8c avec l'échantillon 8a et des échantillons 8e et 8f avec l'échantillon 8d. Exemple 10 : Etude de la stabilité thermique de différents matériaux vitrimères a) Les échantillons des Exemples 2, 3 et 4 ont été soumis à une analyse thennogravimétrique (ATG). 10mg de produit (catalyseur ou résine) ori été placés dans une capsule en alumine. Les mesures gravimétriques ont été réalisées de 25°C à 900°C, à 10°C/min. Les échantillons obtenus à partir des catalyseurs selon l'invention sont plus stables que ceux obtenus à partir d'acétylacétonate de zinc, dans une gamme de températures adaptées à leur transformation industrielle, c'est-à-dire jusqu'à une température de 200°C environ. Le catalyseur à base de Ti(PPD)2 est même stable au-delà de cette température et ne se dégrade pas sensiblement jusqu'à 300°C. Ech, Li 6a comp 6b comp 6c comp -c 75 510 370 105 1565 3630 a 5 0 0 0 s 00 100 100 100 84 69 0 (%) Ech. 8a 8b 8e 8d 8f 2430 1060 735 75 45 23 G5000s 75 1_00 o 0 00 %) En particulier, il a été observé que le matériau de l'Exemple 2 présentait une perte de niasse de 0,07% seulement à 260°C, alors que le matériau de l'Exemple coinparatif 3 présentait une perte de masse de 1,68% à la même température. b) La Figure 2 annexée montre que le catalyseur Zn(acac)2 est moins stable thermiquement que le eLta_)f Ti(PPD)2 puisqu'il se dégrade dès 200°C alors que ce dernier ne subit qu'une faible perte de masse jusqu'à 300°C. c) On a par ailleurs évalué la stabilité thermique des matériaux des Exemples 5a et 6a ainsi que de l'exemple 2,par ATG sur un appareil Pork in Linier de type TGA7, en effectuant un balayage de températures de 25°C à 500°C suivant une rampe de 10°C/min La température conduisant à une perte de matière de 1% était de 176°C dans le cas du matériau de l'Exemple comparatif 6a et de 235°C dans le cas du matériau de l'Exemple 5a, ce qui confirme la meilleure tenue thermique des matériaux selon l'invention aux températures de remise en forme et de recyclage. La température conduisant à une perte de matière de 1% était de 254°C dans le cas du matériau de l'Exemple 2 réalisé avec le Ti(PPD)2. REVENDICATIONSI. Composition comprenant au moins : un catalyseur comprenant, et de préférence constitué par, un complexe organométallique de titane, une résine thermodurcissable comprenant au moins une et avantageusement plusieurs fonctions époxyde et optionnellement au moins une et avantageusement plusieurs fonctions hydroxyle libre et/ou ester, et/ou un durcisseur de résine thermodurcissable choisi parmi les anhydrides d'acide carboxylique. 10 2. Composition selon la revendication 1, caractérisée en ce que le complexe organométallique est choisi parmi les alcoolates de -Ltane, les dicétones de titane tels cri,c Paué.tyl acétonate de titane, et les carboxylates dc titane dérivés des acides carboNylique,; dc formule R'COOH avec R' désignani une ehaine ilkyle linéaire ou ramifiée, saturée ou 15 insaturée, comportant de 1 à 24 atomes dc carbone. 3. Composition selon la revendication 1 ou 2, caractérisée en ce que le complexe organométallique est un alcoolate de titane choisi parmi les composés de titane comportant un atome de titane relié à quatre groupements -OR où : 20 - soit chacun des groupes R désigne indépendamment une chaîne hydrocarbonée présentant de 1 à 20 atomes de carbone, linéaire ou ramifiée, saturée ou insaturée, éventuellement interrompue par un ou plusieurs hétéroatomes choisis parmi N, 0, S et P, éventuellement interrompue ou terminée par un ou plusieurs cycles hydrocarbonés saturés, partiellement insaturés ou totalement insaturés, 25 -soit chaque paire de groupes R adjacents forme cycle saturé ou insaturé comportant de 5 à 7 chaînons, éventuellement substitué par une chaîne hydrocarbonée telle que définie ci-dessus. 4. Composii ion selon l'une quelconque des revendications précédentes, caractérisée en 30 ce que le complexe organométallique est l'isopropoxyde de titane ou le bis(3-phenoxy-1,2- propandioxyde) de titane Ti(PPci)2, 5. Composition selon l'une quelconque des revendications précédentes, caractérisée en ce que la résine thermodurcissable est un diglycidyl éther de bisphénol A (DGEBA). 35 6. Composition selon l'une queleonque des revendications précédentes, caractérisée en ce que la quantité de durcisseur est telle que le nombre de moles de fonctions époxydes de la remue peut aller de 50 à 300%, de préférence de 100% à 200%, de préférence de 125 à 150 Va, relativement au nombre de moles de fonctions anhydride du durcisseur. 7. Composition selon l'une quelconque des revendications précédentes, caractérisée en ce que la teneur en résine thermodurcissable et/ou en durcisseur va de 10% à 90 % en poids, notamment de 20 % à 80 % en poids voire de 30 à 70 Vo en poids, relati\.emeni itj poids total de la composition, le complément à 100 % étant apporté par le catalyseur et éventuellement 10 par des composés additionnels choisis parmi : des polymères, des pigments, des colorants, des charges, des plastifiants, des fibres longues ou courtes, tissées ou non, des agents retardateurs de flamme, des agents antioxydants, des lubrifiants, du bois, du verre, des métaux et leurs mélanges. 15 8. Composition selon l'une quelconque des revendications précédentes, comprenant en outre au moins un catalyseur supplémentaire d'ouverture d'époxyde, de préférence choisi parmi les amines tertiaires telles que le 2,4,6-tri(diméthylaminométhyl)phénol, et les imidazoles telles que la 2-méthyl imidazole. 20 9. Composition selon l'une quelconque des revendications précédentes, comprenant en outre au moins un polyol. 10. Composition selon la revendication 9 caractérisée en ce que le polyol est le glycérol, le tri éthylolpropane ou le pentaérythritol. 25 11. Kit pour la fabrication d'une composition selon l'une quelconque des revendications précédentes, comportant au moins: - une première composition comprenant le catalyseur, seul, ou avec le durcisseur ou la résine thermodurcissable ; 30 éventuellement une deuxième composition comprenant le durcisseur ; éventuellement une troisième composition comprenant la résine thertitodureissable. 12. Utilisation de la composition selon l'une quelconque des revendications 1 à 10 pour la fabrication d'un objet en résine thermodurcie deformable à chaud. 35 13. Objet comprenant une résinc thermodureie obtenue à partir d'une composition telle que définie dans l'une quelconque des reveridicii..)lis 1 à 10. 14. Procédé de déformation d'un objet, tel qu'un procédé d'assemblage, de soudage, de réparation ou de recyclage, comprenant l'application à un objet conforme à la revendication 13 d'une contrainte mécanique à une température (T) supérieure à la température de transition vitrcl.se Tg de la résine thermodurcie. 15. Utilisation d'un ou plusieurs objets conformes à la revendication 13 dans les 10 domaines de l'automobile, l'aéronautique, le nautisme, l'aérospatiale, le sport, le bâtiment, l'électrique, l'isolation électrique, l'électronique, l'éolien, l'emballage, l'imprimerie.